（１９）躯体防水材（コンクリート混入型） 主要情報一覧表
会社名

商品名

組成・材質
液 粉成分
体 体防水のメカニズム

適用部位

三生化工 アルファー・ゾ
㈱
ル－4

○

アスファル コンクリート中の空隙にアスファルト
トを主成分とする微粒子を充填し、組 屋根、地下外熱可塑性 織を緻密化させて防水性を発揮させ 壁、水槽樹脂る。

㈱シンコー

○

遊離石灰と結合して不溶性化合物 地下外壁
不飽和脂となりコンクリート中の空隙に充填さ 水槽（別途防肪酸れ水密化する。
水層が必要）

シンケン防水剤

太平洋NN○

太平洋マテリアル㈱コンプラスト211

東亜貿易 コンプラスト㈱
RP264

コンプラストXP1000成瀬化学
ナルファルトC
㈱

ベストン
㈱

ベストン

㈱ボース ボース防水剤

コンクリート中の水酸化カルシウムと結合し、ケイ酸カルシウムのゲルが生成される。ゲルの成長が続き、コン 地下外壁
クリート空隙に充填され、コンクリート 水槽組織が緻密になり防水性が付与される。
水槽(条件に高級脂肪 高級脂肪酸塩の撥水性がコンク
よっては別途酸塩、界 リート構造物に作用する水圧に勝る防水層が必面活性剤 場合は防水性を発揮する。
要)
屋根
コンクリート躯体内の毛細管を閉塞 地下外壁リグニンス
する不透水性ゲルの形成を助長し、 水槽
ルホン酸密度を上げて躯体防水に貢献する。 その他（床など）

ケイ酸カ
ルシウ
○
ム、二酸化ケイ素

太平洋NN-P

竹本油脂 タイトレックス㈱Ｐ

パラフィン 微粒子パラフィンエマルションにより地下外壁
ワックスエ コンクリート空隙に充填され、撥水性水槽
マルジョン とともに防水性を与える。

○

○

○

ポリマー
屋根を含有すコンクリート躯体内の毛細管を閉塞 地下外壁るリグニン する不透水性ゲルの形成を助長し、 水槽
スルホン 密度を上げて躯体防水に貢献する。 その他（床な酸ど）

屋根
コンクリート躯体内の毛細管を閉塞 地下外壁○
する不透水性ゲルの形成を助長し、 水槽密度を上げて躯体防水に貢献する。 その他（床など）
コンクリート中の水分がアスファルトエマルションのゲルとなって隅々まで 屋根アスファル 広がる。アスファルトのゲルとなり取 地下外壁○
トエマル り込まれているため余剰水が蒸散し 水槽
ションにくく、蒸散した場合、アスファルト樹 その他（基脂がコンクリート中に残され透水性が 礎、床など）低下する。
コンクリート中の水酸化カルシウムと反応して、ケイ酸カルシウムのゲル屋根が生成される。これがコンクリート中二酸化ケ
地下外壁○の空隙を充填閉塞し硬化することにイ素
水槽
よって、コンクリートの組織を緻密化その他させるため、コンクリートに防水性が付与される。（ポゾラン反応）
ポリカルボン酸○

モルタル・コンクリート中の可溶性 屋根
脂肪酸塩類と化学的に結合し、水酸化石灰 地下外壁
特殊水溶の溶出を防ぎ、また防水性を付与し、 水槽
性樹脂
その他(浴室、吸水・透水比を下げる。
プール）

JIS A 1404：「建築用セメント防水剤の試験方法」
JIS A 1129：「モルタルおよびコンクリートの長さ変化試験方法」
JIS A 6204：「コンクリート用化学混和剤」
JIS A 6205：「鉄筋コンクリート用防せい錆剤」

大臣認定の要否-1)

なし

－

ひび割
れ自閉性

性能

投入方法

無添加に対する強度比＜混入量：10kg/m3＞＜混入量：10kg/m3＞ ＜混入量：10kg/m3＞
インプット法（水圧10kg/c㎡ JIS A 1129
コンクリート圧縮強度あり
生コン工 48時間）
材齢7日：103％
材齢8週：7.0～6.9×10（幅場、浸透深さ：10.2→8.1cm 4
材齢28日：108％
0.2mmま現場
拡散係数：158→99×10で）
4cm/s
なし

現場

透水性

長さ変化率

JISA1404-1994 （水圧9.8kpa）
透水量：無添加に対して41%

JIS A 1404-1994
曲げ強さ：1.05
圧縮強さ：1.14

ひび割れ自閉性

設計単価

施工体制 耐用年数

自社試験○700円/kg（材料のみ）
仮想ひび割れ幅生コン1m3当たりの添加
材料販売
0.2mmとし、透水係 量
数は材齢3週以降
屋上･地下外壁･水槽 ： 材工責任
施工
著しく小さくなってい 10kg
る。
屋外外壁･土間 ：6kg

保証 販売開年数 始時期

コンクリー
トの耐久性 10年 1999年に準ずる。

データなし○150円/kg材料のみ）
添加量：セメント量×5%

材料販売

-なし

1948年

データなし

○450円/kg(材料のみ）
コンクリート躯体防水：材料販売
4.5kg（生コン1m3）
モルタル防水：セメント量の1～3%

約30年

なし

1980年

約30年

なし

1982年

-なし

－なし

インプット法（水圧0.15N/m㎡ 45時間）
生コン工
浸透深さ：1.4cm（プレー場、ン比67%）
現場
拡散係数：2.95×10－3c
㎡/sec

あり

あり

インプット法（水圧0.6N/m㎡24時間）
JISA1129
浸透深さ：1.8cm（プレー
生コン工
材齢13週：6.9×10-4ン比82%）
場（プレーン比99%）－3拡散係数 1.40×10 c㎡/sec

コンクリート圧縮強度
材齢7日：107％
材齢28日：109％

データなし○ 250円/kg （材料のみ）
コンクリート躯体防水：材料販売
8kg（生コン1m3）
モルタル防水：セメント量の3%ありなし

生コン工 JIS A 1404
場、透水比0.15（水圧9.8kpa、1現場時間）

データなし

JIS A 1404
＜モルタル強さ＞
材齢7日：96%
材齢28日：93%

データなし○550円/kg（材料のみ）
添加量：セメント量×2%

なし

アウトプット方法（水圧生コン工 10kg/c㎡）
場、
平均透水係数 0.513×
現場
10-6cm/秒

JIS A 1129
材齢6ヶ月：5.79×10-4

JIS A 6204
コンクリート圧縮強度
材齢7日：128％
材齢28日：117％

データなし○2500円/m3（材料費+投 材料販売
材工責任入費） 添加率：セメント
施工
100kg当たり0.45～0.6㍑

10年-2)

10年
1964年-3)

なし

なし

生コン工
場、データなし
現場

JIS A 1129
材齢6ヶ月：5.36×10-4

JIS A 6204
コンクリート圧縮強度
材齢7日：162％
材齢28日：128％

データなし○2500円/m3（材料費+投 材料販売
材工責任入費） 添加率：セメント
施工
100kg当たり0.45～0.6㍑

10年-2)

10年
1964年-3)

なし

なし

アウトプット方法（水圧
生コン工 10kg/c㎡）
場、
平均透水係数 0.513×
現場
10-6cm/秒

JIS A 1129
材齢6ヶ月：5.79×10-4

JIS A 6204
コンクリート圧縮強度
材齢7日：167％
材齢28日：148％

データなし○2800円/m3（材料費+投 材料販売
材工責任入費） 添加率：セメント
施工
100kg当たり0.7㍑

10年-2)

10年
2003年-3)

透水係数：1.2×10-7cm/s JISA1129(水圧10kgf/c㎡・168時間） 材齢13週：5.0×10-4（無混入：6.4×10-4）

コンクリート圧縮強度（材齢28日）6kg/m3混入：96％
10kg/m3混入：106％

データなし○770円/kg(材料のみ）
コンクリート厚350mm未満：生コン1m3当たり10kg
材料販売
混入
コンクリート厚350mm以
上：生コン1m3当たり6kg混
入

コンクリー
トの寿命

なし

1975年

なし

1961年

5年

1945年
以降
（詳細不明）

あり

なし

あり

あり

なし

なし

現場JISA1129
コンクリート圧縮強度
材齢7日：104％
材齢13週：6.8×10-4（プ
材齢28日：103％
レーン比92%）

インプット方法（水圧0.3Mpa
あり〔3kgf/c㎡〕 48時間）
JISA1129（幅生コン工浸透深さ：3.03cm-40.3mmま 場
拡散係数：3.52〔×10-3c 材齢26週：9.45×10で）㎡/sec〕

なし

JISA1404-1994（水圧生コン工9.8kpa）
場、透水量：無添加に対して
現場
39.7%

データなし-1）：建築基準法37条による国土交通大臣認定の必要性
躯体防水材はJIS規格がなく、「レディーミクストコンクリート」に使用する場合、指定建築材料として扱えない。したがって、厳密には必要性「あり」と判断されるものであるが、ベースコンクリートの性状や物性に悪影響がないことを確認すれば使用することも可能である。
採用を検討する際には、あらかじめ行政に確認する必要がある。

材料販売

JIS A 6205
コンクリート圧縮強度
材齢7日：103％
材齢28日：105％

データなし○100円/kg(材料のみ）
生コン1m3当たりの混入
量：20kg

材料販売

コンクリート中に未水和のセメントが存在する限り、反応が持続する。

JIS A 1404-1994＜材齢28日 モルタル＞
曲げ強さ：70.1％
圧縮強さ：77.1％

データなし○190円/kg(材料のみ）
セメント量に対して、1～
1.5％混入材料販売--2)、-3)
躯体防水材とクリア表面保護塗装でシステム化された商品である。10年ごとにクリア塗装をやり替えることを前提に、陸屋根防水のみ耐用年数と保証年数を10年としている。